НОВЫЙ МИКРОПОРИСТЫЙ КРИСТАЛЛИЧЕСКИЙ МАТЕРИАЛ, ВКЛЮЧАЮЩИЙ МОЛЕКУЛЯРНЫЕ СИТА ИЛИ ЦЕОЛИТ, ИМЕЮЩИЙ ВОСЬМИКОЛЬЦЕВУЮ СТРУКТУРУ ОТКРЫТЫХ ПОР И СПОСОБЫ ЕГО ПОЛУЧЕНИЯ И ПРИМЕНЕНИЯ

1. Гидротермически стабильный микропористый кристаллический материал, включающий силикоалюминофосфатные (SAPO) молекулярные сита или алюмосиликатный цеолит, имеющий восьмикольцевую структуру открытых пор, в котором указанный кристаллический материал сохраняет по меньшей мере 80% площади своей поверхности и объема микропорового пространства после воздействия температур вплоть до 900°С в присутствии вплоть до 10 об.% водяных паров в течение 1-16 ч.
2. Микропористый кристаллический материал по п.1, в котором указанный кристаллический материал включает железо и/или медь.
3. Микропористый кристаллический материал по п.2, в котором указанные железо и/или медь введены в указанный твердый материал путем жидкофазного или твердофазного ионного обмена или внедрены в ходе прямого синтеза.
4. Микропористый кристаллический материал по п.1, в котором указанные SAPO молекулярные сита или алюмосиликатный цеолит, имеющий восьмикольцевую структуру открытых пор, включает SAPO-34, шабазит с высоким содержанием оксида кремния, или имеет структуру, определенную Структурной Комиссией Международной Ассоциации «Цеолиты» как структурный тип СНА.
2
5. Микропористый кристаллический материал по п.4, в котором указанный SAPO-34 содержит оксид кремния (SiO) в количестве от 1 до 20%.
6. Микропористый кристаллический материал по п.4, в котором указанный SAPO-34 имеет размер кристаллов более чем 0,3 микрона (0,3 мкм).
7. Микропористый кристаллический материал по п.4, в котором указанный шабазит с высоким содержанием оксида кремния имеет отношение оксида кремния к оксиду алюминия (SAR), изменяющееся от 15 до 60.
2
8. Микропористый кристаллический материал по п.1, имеющий начальную площадь поверхности по меньшей мере 650 м/г.
3
9. Микропористый кристаллический материал по п.1, имеющий начальный объем микропорового пространства по меньшей мере 0,25 см/г.
10. Микропористый кристаллический материал, включающий SAPO молекулярные сита или алюмосиликатный цеолит, имеющий восьмикольцевую структуру открытых пор, определенную Структурной Комиссией Международной Ассоциации «Цеолиты» как выбранную из структурных типов: AEI, AFT, AFX, CHA, DDR, ERI, ITE, ITW, KFI, LEV, LTA, PAU, RHO и UFI, в котором указанный кристаллический материал сохраняет по меньшей мере 80% площади своей поверхности и объема микропорового пространства после воздействия температур вплоть до 900°С в присутствии вплоть до 10 об.% водяных паров в течение 1-16 ч.
11. Микропористый кристаллический материал по п.10, в котором указанный кристаллический материал имеет алюмосиликат, имеющий отношение оксида кремния к оксиду алюминия (SAR), большее, чем 15.
12. Микропористый кристаллический материал по п.11, в котором указанное отношение оксида кремния к оксиду алюминия (SAR) изменяется от 20 до 60.
13. Микропористый кристаллический материал по п.10, в котором указанный кристаллический материал дополнительно включает железо и/или медь.
14. Микропористый кристаллический материал по п.13, в котором указанные железо и/или медь введены в указанный кристаллический материал путем жидкофазного или твердофазного ионного обмена или внедрены в ходе прямого синтеза.
2
15. Микропористый кристаллический материал по п.10, в котором указанный кристаллический материал включает структуру SAPO молекулярных сит, содержащую 1-20% оксида кремния (SiO).
x
16. Гидротермически стабильный микропористый кристаллический материал, включающий молекулярные сита или цеолит, имеющий восьмикольцевую структуру открытых пор, для селективного каталитического восстановления (SCR) оксидов азота (NO) мочевиной или аммиаком, в котором указанный кристаллический материал включает железо и/или медь и сохраняет по меньшей мере 80% площади своей поверхности и объема микропорового пространства после воздействия температур вплоть до 900°С в присутствии вплоть до 10 об.% водяных паров в течение времени вплоть до 1 ч.
17. Микропористый кристаллический материал по п.16, в котором железо и/или медь введены в указанный материал путем жидкофазного или твердофазного ионного обмена или внедрены в ходе прямого синтеза.
18. Микропористый кристаллический материал по п.16, в котором оксид железа составляет по меньшей мере 0,20 мас.% от общей массы указанного материала.
19. Микропористый кристаллический материал по п.16, в котором оксид меди составляет по меньшей мере 1,0 мас.% от общей массы указанного материала.
20. Микропористый кристаллический материал по п.16, в котором указанный кристаллический материал представляет собой микропористый алюмосиликат с отношением оксида кремния к оксиду алюминия (SAR), большим, чем 15.
21. Микропористый кристаллический материал по п.20, в котором указанное отношение оксида кремния к оксиду алюминия (SAR) изменяется от 20 до 60.
2
22. Микропористый кристаллический материал по п.16, в котором указанный кристаллический материал включает SAPO структуру, содержащую 1-20% диоксида кремния (SiO).
x
23. Способ селективного каталитического восстановления (SCR) оксидов азота (NO) в отходящем газе, включающий
контактирование отходящего газа в присутствии аммиака или мочевины с гидротермически стабильным микропористым кристаллическим материалом, включающим молекулярные сита или цеолит, имеющий восьмикольцевую структуру открытых пор, в котором указанный кристаллический материал сохраняет по меньшей мере 80% площади своей поверхности и объема микропорового пространства после воздействия температур вплоть до 900°С в присутствии вплоть до 10 об.% водяных паров в течение 1-16 ч.
x
24. Способ селективного каталитического восстановления (SCR) оксидов азота (NO) в отходящем газе, включающий контактирование отходящего газа в присутствии аммиака или мочевины с микропористым кристаллическим материалом, выбранным из молекулярных сит и цеолитов, имеющих восьмикольцевую структуру открытых пор, определенную Структурной Комиссией Международной Ассоциации «Цеолиты» как выбранную из структурных типов: AEI, AFT, AFX, CHA, DDR, ERI, ITE, ITW, KFI, LEV, LTA, PAU, RHO и UFI, в котором указанный кристаллический материал сохраняет по меньшей мере 80% площади своей поверхности и объема микропорового пространства после воздействия температур вплоть до 900°С в присутствии вплоть до 10 об.% водяных паров в течение 1-16 ч.
x
x
25. Способ селективного каталитического восстановления (SCR) оксидов азота (NO) в отходящем газе, включающий контактирование отходящего газа в присутствии аммиака или мочевины с гидротермически стабильным микропористым кристаллическим материалом, имеющим восьмикольцевую структуру открытых пор, для селективного каталитического восстановления (SCR) оксидов азота (NO) мочевиной или аммиаком, в котором указанный кристаллический материал включает железо и/или медь и сохраняет по меньшей мере 80% площади своей поверхности и объема микропорового пространства после воздействия температур вплоть до 900°С в присутствии вплоть до 10 об.% водяных паров в течение 1-16 ч.
26. Способ получения силикоалюминофосфатных молекулярных сит, включающий
смешивание источников оксида алюминия, оксида кремния и фосфата с раствором гидроксида тетраэтиламмония (ТЕАОН) и водой с образованием геля;
нагревание указанного геля в автоклаве при температуре от 150 до 180°С в течение периода времени от 12 до 60 ч, с образованием продукта;
охлаждение и, возможно, промывание продукта водой;
2
кальцинирование указанного продукта с образованием молекулярных сит или цеолита, имеющего восьмикольцевую структуру открытых пор, в котором указанный кристаллический материал содержит 1-20% оксида кремния (SiO) и сохраняет по меньшей мере 80% площади своей поверхности и объема микропорового пространства после воздействия температур вплоть до 900°С в присутствии вплоть до 10 об.% водяных паров в течение 1-16 ч.